(57)【要約】【課題】表裏での使い分けがしやすく色落ちがし難い不織布ダスターを提供する【解決手段】  合成樹脂繊維によるスパンボンド不織布とパルプ繊維とが絡合されたパルプ混合のスパンレース不織布であり、坪量が４０〜７０ｇ／ｍ2であり、スパンボンド不織布の目付量が１０〜２５ｇ／ｍ2であり、パルプ繊維の割合が６０〜８０質量％、スパンボンド不織布の割合が２０〜４０質量％であり、前記スパンボンド不織布を構成する合成樹脂繊維が、着色料が練りこまれて色付けされた着色繊維であり、かつ、前記パルプ繊維とスパンボンド不織布を構成する着色繊維の色が異なる不織布ダスターにより解決される。【選択図】なし【特許請求の範囲】
【請求項１】
合成樹脂繊維によるスパンボンド不織布に対してパルプ繊維が一方面から水流絡合されたパルプ混合不織布であり、
坪量が４０〜７０ｇ／ｍ2であり、
スパンボンド不織布の目付量が１０〜２５ｇ／ｍ2であり、
パルプ繊維の割合が６０〜８０質量％、スパンボンド不織布の割合が２０〜４０質量％であり、
前記スパンボンド不織布を構成する合成樹脂繊維が、着色料が練りこまれて色付けされた着色繊維であり、
かつ、前記パルプ繊維とスパンボンド不織布を構成する着色繊維の色が異なる、ことを特徴とする不織布ダスター。
【請求項２】
パルプ繊維が非着色の漂白パルプであるとともにＮＢＫＰを９５質量％以上含み、合成樹脂繊維が白色以外の色に着色されているものであって、その太さが１８〜２２μｍである、請求項１記載の不織布ダスター。
【請求項３】
着色料が練りこまれて色付けされた合成樹脂繊維による目付量１０〜２５ｇ／ｍ2のスパンボンド不織布の上に、乾燥パルプシートを積層する積層工程と、
ノズル径０．５〜１．５ｍｍφのノズルから乾燥パルプシート面に水流を噴射する水流絡合工程と、
を有することを特徴とする不織布ダスターの製造方法。
【請求項４】
パルプ繊維が非着色の漂白パルプであるとともにＮＢＫＰを９５質量％以上含み、合成樹脂繊維が白色以外の色に着色されているものであって、その太さが１８〜２２μｍである、請求項３記載の不織布ダスターの製造方法。
【発明の詳細な説明】
【技術分野】
【０００１】
本発明は、不織布ダスター及び不織布ダスターの製造方法に関する。
【背景技術】
【０００２】
惣菜や弁当の製造工場、スーパーマーケットのバックヤードでは、不織布製のダスターが多く使われている。この種の不織布製ダスターに用いられる不織布としては、レーヨン繊維又はレーヨン繊維と合成樹脂繊維を水流により交絡させたスパンレース法によるレーヨン不織布が主流であるが、パルプ繊維と合成樹脂製の不織布とを水流により交絡させたパルプ混合不織布も用いられる。
【０００３】
他方で、不織布ダスターは、使用場所や拭き取り対象物によって異なるダスターを使い分けしやすいように、表裏に視認しやすい色柄が設けられている。この色柄は、片面から印刷によって形成されるのが一般的である。ダスターは、密度が疎であるため、片面から印刷しても裏面にまでインキが浸透して表裏に容易に色柄を形成することができる。
【０００４】
しかしながら、従来の色柄付きのダスターは、消毒等に使用されるアルコールや次亜塩素酸等の薬液によって色落ちすることがあるという問題があった。
【０００５】
また、異なるダスターを使用するほどでもないが同じ部分を使用したくない場合などにおいて、ダスターの表裏面で使い分けをしたいということもあるが、従来の色柄付きダスターは、表裏の色柄が同じであるため、表裏での使い分けがし難いという問題があった。特にダスターは二つ折り、四つ折りして使用されることが多いため、表裏に同じ色柄のある従来のダスターは使い分けがし難い。表裏に別の色柄を設けることも考えられるが上記のとおりダスターに用いられる不織布は密度が疎であるためインキが裏面に浸透しやすく、表裏別の印刷をすることが難しく、また、表裏別の印刷を行うとコストも高くなる。
【０００６】
他方、特にパルプ混合不織布のダスターは、合成樹脂繊維の不織布からバインダー臭が異臭として感じられることがあった。
【先行技術文献】
【特許文献】
【０００７】
【特許文献１】特開平９-２６６８７３号公報
【発明の概要】
【発明が解決しようとする課題】
【０００８】
そこで、本発明の主たる課題は、吸液性と耐摩耗性に優れ、表裏での使い分けがしやすく、また色落ちがし難いパルプ混合不織布としての不織布ダスター及び不織布ダスターの製造方法を提供することにある。
【課題を解決するための手段】
【０００９】
本発明の課題を解決するための手段は次のとおりである。
【００１０】
その第一の手段は、
合成樹脂繊維によるスパンボンド不織布に対してパルプ繊維が一方面から水流絡合されたパルプ混合不織布であり、
その坪量が４０〜７０ｇ／ｍ2であり、
スパンボンド不織布の目付量が１０〜２５ｇ／ｍ2であり、
パルプ繊維の割合が６０〜８０質量％、スパンボンド不織布の割合が２０〜４０質量％であり、
前記スパンボンド不織布を構成する合成樹脂繊維が、着色料が練りこまれて色付けされた着色繊維であり、
かつ、前記パルプ繊維とスパンボンド不織布を構成する着色繊維の色が異なる、ことを特徴とする不織布ダスターである。
【００１１】
第二の手段は、
パルプ繊維が非着色の漂白パルプであるとともにＮＢＫＰを９５質量％以上含み、合成樹脂繊維が白色以外の色に着色されているものであって、その太さが１８〜２２μｍである、上記第一の手段の不織布ダスター。
【００１２】
第三の手段は、
着色料が練りこまれて色付けされた合成樹脂繊維による目付量１０〜２５ｇ／ｍ2のスパンボンド不織布の上に、乾燥パルプシートを積層する積層工程と、
ノズル径０．５〜１．５ｍｍφのノズルから乾燥パルプシート面に水流を噴射する水流絡合工程と、
を有することを特徴とする不織布ダスターの製造方法である。
【００１３】
第四の手段は、
パルプ繊維が非着色の漂白パルプであるとともにＮＢＫＰを９５質量％以上含み、合成樹脂繊維が白色以外の色に着色されているものであって、その太さが１８〜２２μｍである、上記第三の手段の不織布ダスターの製造方法である。
【発明の効果】
【００１４】
本発明によれば、吸液性と耐摩耗性に優れ、表裏での使い分けがしやすく、また色落ちがし難いパルプ混合不織布としての不織布ダスター及び不織布ダスターの製造方法が提供される。
【発明を実施するための形態】
【００１５】
本実施形態の不織布ダスター及びその製造方法を説明する。
【００１６】
本実施形態の不織布ダスターは、合成樹脂繊維によるスパンボンド不織布に対してパルプ繊維が一方面から水流絡合されたパルプ混合不織布である。係るパルプ混合不織布は、スパンボンド不織布を構成する合成樹脂繊維とパルプ繊維との絡合により繊維同士の絡みが良好で一体の不織布シートを構成しながら、表裏が完全に同質にならずスパンボンド不織布面とパルプ繊維面とを有する。スパンボンド不織布は、ペレット原料を直接紡糸して不織布を製造するスパンボンド法により得られる不織布であり、長繊維であり寸法安定性に優れる。また、ノーバインダー不織布として、バインダーを使用せずに形成することができる。
【００１７】
本実施形態の不織布ダスターにおけるパルプ繊維は、広葉樹由来のパルプ繊維、針葉樹由来のパルプ繊維、古紙由来のパルプ繊維から選択することができる。特に、パルプ繊維が非着色の漂白パルプであるのが望ましい。漂白パルプであるとパルプ繊維面が漂白パルプ由来の高い白色度となり白色に視認されるようになる。ここで、パルプ繊維の平均繊維長（以下、繊維の長さともいう）は、３．０〜５．０ｍｍであるのが望ましい。合成樹脂繊維と絡合が好適となりやすい。パルプ繊維の中でも特に好ましくは、針葉樹由来のパルプ繊維である。針葉樹由来のパルプ繊維は、平均繊維長が３．５〜４．０ｍｍであり、合成樹脂繊維と効果的に絡合され、繊維落ちが少なく紙粉が発生し難い。繊維長及び漂白パルプが望ましいことから、本形態では、特にパルプ繊維は、ＮＢＫＰ（針葉樹クラフトパルプ）を９５質量％以上含むのがよい。但し、広葉樹未晒しパルプ（ＬＵＫＰ）や針葉樹未晒しパルプ（ＮＵＫＰ）を使用することもできる。
【００１８】
スパンボンド不織布を構成する合成樹脂繊維は、パルプ繊維と水流絡合可能なものであり、ダスター用途に問題がないものであれば特に限定されない。例えば、ポリエチレン繊維、ポリプロピレン繊維、ポリエチレンテレフタレート繊維等が挙げられる。複数の樹脂からなる繊維、例えば、芯鞘構造を有する合成樹脂繊維であってもよい。好ましくは、安価で軽量かつ十分な強度を発現でき、水流によって絡合しやすいポリエチレン繊維又はポリプロピレン繊維である。合成樹脂繊維の太さは、１８〜２２μｍであるのが望ましい。パルプ繊維、特に針葉樹由来のパルプとの絡合が強固でパルプ繊維が脱落し難いものとなる。なお、繊維長は、カヤニ／ファイバーラボにて測定し、繊維太さは、電子顕微鏡にて観察し測定する。
【００１９】
本実施形態に係る不織布ダスターの坪量は、４０〜７０ｇ／ｍ2である。より好ましくは、４８〜５８ｇ／ｍ2である。拭き取りに必要な強度及び十分な吸液性となる。さらにスパンボンド不織布における合成樹脂繊維の目付量が１０〜２５ｇ／ｍ2であり、好ましくは１２〜１６ｇ/ｍ2である。また、パルプ繊維の割合が６０〜８０質量％、スパンボンド不織布の割合が３０〜４０質量％である。このパルプ配合割合は、高い数値であり、吸液性の点で優れるようになる。すなわち、上記合成樹脂繊維の目付量の範囲で、パルプの配合割合が不織布全体の６０〜７０質量％であると、十分な強度でありながら柔らかく、特に吸液性に優れるようになる。また、スパンボンド不織布における合成樹脂繊維の目付量が１０〜２５ｇ／ｍ2と低く、スパンボンド不織布の割合が３０〜４０質量％であるため、パルプ繊維の吸水性を十分に発揮できる。さらに、この目付量であることによりパルプ繊維層とスパンボンド不織布層との一体性が高く、耐摩耗性が高く特にパルプ繊維面を使用した際におけるルプ繊維落ちが発生し難くなる。さらに、スパンボンド不織布であることからバインダー成分を必要ないためバインダーに起因する異臭が発生しないものとなる。また、バインダーを用いてもその目付量が低いことからバインダーの使用量を少なくできバインダーに起因する異臭の発生もし難いものとなる。
【００２０】
ここで、本実施形態の不織布ダスターは、スパンボンド不織布を構成する合成樹脂繊維が、着色料が練りこまれて色付けされた着色繊維となっている。特に、上記の目付量とすることで着色された合成樹脂繊維が十分な色の濃さとなって視認できるようになる。係る着色繊維は、着色剤が練り込まれた着色ペレット原料を紡糸してスパンボンド不織布を製造するか、ペレット原料に着色剤を混合して紡糸してスパンボンド不織布を製造すればよい。着色剤は、合成樹脂材の着色剤として用いられるもののなから適宜選択することができる。但し、摩擦による色落ちに関係なく、ヘプタン、２０％エタノール、４％酢酸、水に対する溶出試験においてヘプタンは１５０μg／ｍｌ以下、２０％エタノール、４％酢酸、水で３０μｇ／ｍｌ以下である必要がある。
【００２１】
本実施形態の不織布ダスターでは、特に、パルプ繊維とスパンボンド不織布を構成する着色繊維の色が異なる。このようにパルプ繊維とスパンボンド不織布の繊維の色が異なると、本実施形態の不織布ダスターでは表裏が異なる色として視認されるようになる。なお、パルプ繊維は、上記のとおり漂白パルプ、特にＩＳＯ白色度が８５％以上の漂白パルプが望ましく、特に非着色のパルプ繊維が望ましい。この場合、パルプ繊維面が白色となるため合成樹脂繊維は、白色以外に着色されてものとする。
【００２２】
本実施形態の不織布ダスターでは、パルプ繊維とスパンボンド不織布との絡合による一体性が高いうえ、スパンボンド不織布を構成する合成樹脂繊維やパルプ繊維がインキ等によって外的に着色されておらず、合成樹脂繊維が着色料が練りこまれて色付けされた着色繊維となっていることから摩擦時における色落ちが非常に発生し難い。そして、特にパルプ繊維面とスパンボンド不織布面の色の差がはっきりと視認しやすい。さらに、スパンボンド不織布面とパルプ繊維面とで地合いに明確な差があるため二つ折り、四つ折りした際においても表裏を認識しやすい。また、実施形態の不織布ダスターは、スパンボンド不織布面は耐摩耗性に優れるとともに油に対してなじみやすく、また、パルプ繊維面は柔らかく水となじみやすいため表裏の使い分けもしやすい。
【００２３】
ここで、本実施形態の不織布ダスターは、乾燥引張強度の縦横比が３．０以下、好ましくは２．５以下であるのが望ましい。縦方向及び横方向の具体的な乾燥引張強度は、必ずしも限定されないが、縦方向で２，０００〜３，４００ｃＮ／２５ｍｍ、横方向で７００〜１，６００ｃＮ／２５ｍｍであるのが望ましい。この範囲であれば拭き取りに十分な強度である。なお、乾燥引張強度の測定方法は、ＪＩＳ  Ｐ８１１３（１９９８）に準ずる方法で実施する。測定装置としては、ミネベア株式会社製「万能引張圧縮試験機  ＴＧ−２００Ｎ」が挙げられる。水流絡合のパルプ混合不織布としての本実施形態の不織布ダスターの上記の縦横比は、非常に小さい値である。すなわち、水流絡合のパルプ混合不織布は、合成樹脂繊維の不織布にクレープ紙等の抄紙した紙を積層した後、紙積層面から液体を噴射することで、紙を構成するパルプ繊維と不織布とを交絡させるのが一般的である。合成樹脂繊維の不織布は、縦方向、横方向における乾燥引張強度の差はさほどないため、パルプ混合不織布における縦横比は、抄紙という製造方法に由来する紙の縦横比の影響がある。本実施形態の不織布ダスターでは、このような紙由来の縦横比の影響等がない特徴的なものであるのが望ましい。なお、係るパルプ混合不織布の製造方法例は、後述する。
【００２４】
他方で、本実施形態に係る不織布ダスターは、ＪＩＳ  Ｌ  １０９６  Ｅ法（２０１０）に規定されるマーチンデール法における測定値が、スパンボンド不織布面で１００以上、パルプ繊維面においても１５以上であるのが望ましい。また、特にこの試験法において２０回で標準摩擦布に色移りがなければ色落ちがしない製品といえる。マーチンデール法は、耐摩耗性を図る試験であり、試験片の裏面にポリウレタンフォーム（見掛密度０．０３ｇ／ｃｍ3、厚さ約３ｍｍ）を摩耗試験機の試料ホルダに取り付け、あらかじめ織フェルト（材質：毛、単位質量：７５０ｇ／ｍ2、厚さ：３ｍｍ）の上に標準摩擦布（材質：縦/毛、横/毛、繊度：縦／Ｒ６３ ｔｅｘ／２、横／Ｒ７４ ｔｅｘ／２、質量：２１５ｇ／ｍ2）を重ねて取り付けた摩擦台の上に載せて多方向に摩擦し、エンドポイントまでの回数を測り、毛羽立ちが目視で確認された回数を測定する。その４回の平均を算出し、これを測定値とする。なお、本実施形態における測定値は１回単位で示す。摩耗試験機の具体例としては、グロッツ・ベッケルト製のマーチンデール摩耗試験機が挙げられる。なお、測定は、摩擦を加える素材は標準摩擦布、荷重は９Ｋｐａ、ＷＥＴ条件、動きはリサージュとして行う。ＷＥＴ条件は、３００μｌの水で試験片（３８ｍｍφ）全体を湿らせる。
【００２５】
以上の本実施形態に係るパルプ混合不織布としての不織布ダスターは、パルプ繊維の配合率が高く吸液性に優れ、さらに表裏におけるパルプ繊維の離脱差が少なく合成樹脂繊維とパルプ繊維との絡合が良好なものとなっている。
【００２６】
なお、本実施形態に係る不織布ダスターにおいては、吸液性を低下させやすいバインダー成分は塗布しないのが望ましい。また、インキ等による印刷など外的な着色が行われていないものであるのが望ましい。
【００２７】
次いで、本実施形態に係る不織布ダスターの製造方法について説明する。本実施形態に係る不織布ダスターは、着色料が練りこまれて色付けされた合成樹脂繊維による目付量１０〜２５ｇ／ｍ2のスパンボンド不織布の上に、溶解パルプをシート状にして乾燥させた乾燥パルプシートを積層する工程を有する。上記スパンボンド不織布は、着色剤が練り込まれた着色ペレット原料を紡糸してスパンボンド法によって不織布を製造するか、ペレット原料に着色剤を混合して紡糸してスパンボンド法に不織布を製造すればよい。このとき、バインダーを用いずにノーバインダー不織布とするのがよい。スパンボンド不織布を構成する合成樹脂繊維及び溶解パルプを構成するパルプ繊維における繊維種、繊維長、繊維の太さは上記の本実施形態の不織布ダスターにおいて説明したとおりである。
【００２８】
溶解パルプをシート状にした乾燥パルプシートは、水にパルプ繊維を分散懸濁させたパルプ溶解液を搬送平面上に吐出し、加熱ドラムで圧縮乾燥させてシート状にしたものを用いるのが望ましい。乾燥温度は、８５〜１１５℃、好ましくは９０〜１１０℃である。なお、パルプ溶解液中には本発明の効果を妨げない範囲で適宜の助剤を加えることができる。この乾燥パルプシートは、繊維配向性が小さく乾燥引張強度の縦横比差が非常に小さい。また、乾燥パルプシートの目付量（坪量）は、水流交絡時の歩留まり等を考慮して、パルプ混合不織布時にパルプの繊維配合割合が６０〜７０質量％となるように適宜に調整する。
【００２９】
次いで、ウォータージェット技術、ウォーターニードル技術等とも称されるスパンレース技術に準じて、スパンボンド不織布と乾燥パルプシートとが積層された積層シートの乾燥パルプシート面に水を噴射して打ち付け、乾燥パルプシートにおけるパルプ繊維の結合を破壊するとともにスパンボンド不織布の合成樹脂繊維と乾燥パルプシートのパルプ繊維とを水流絡合させる工程を行う。ここで、本実施形態のパルプ混合不織布としての不織布ダスターの製造方法では、特に水流を噴射するノズルのノズル径０．５〜１．５ｍｍφのノズルとする。より好ましくは、０．７５〜１．２５ｍｍφである。水圧については必ずしも限定されないが、１００〜１１０ｂａｒ程度が望ましい。これは一般的な圧（８０〜９０ｂａｒ）より高い値である。なお、適宜の調整は合成樹脂繊維の種類等によって行う。このノズル径は、従来パルプ混合不織布の製造方法よりも小さい。本実施形態では、目付量１０〜２５ｇ／ｍ2のスパンボンド不織布上に積層した繊維配向性の少ない乾燥パルプシートに対して小径のノズルから水流を噴射して打ち付けることで、合成樹脂繊維とパルプ繊維との絡合が良好となり、とりわけスパンボンド不織布面側へのパルプ繊維の入り込みが良好となってパルプ繊維面におけるパルプ繊維が離脱し難いものとなる。特に、好ましい合成樹脂繊維の構成及びパルプ繊維の構成をとる場合に、水流による繊維の動きが良好で、効果的に本実施形態に係るダスターが製造できる。すなわち、乾燥パルプシートがＮＢＫＰを９５質量％以上含み、スパンボンド不織布を構成する合成樹脂繊維の太さが１８〜２２μｍであるのが望ましい。
【００３０】
かくして水流交絡された積層シートは、適宜に乾燥工程を経てパルプ混合不織布とされた後、裁断等され不織布ダスターとされる。これらの乾燥工程及び裁断工程は公知の技術により行うことができる。
【実施例】
【００３１】
次いで、本実施形態に係る不織布ダスター（実施例１及び２）と、従来の不織布ワイプ（比較例１〜８）とについて試験を行った。なお、比較例１は、従来のパルプ混不織布であり、比較例２〜比較例８は従来例に係るスパンレース不織布の不織布ダスターである。試験の結果は、実施例及び比較例に係る物性値及び測定値とともに下記表１に示す。なお、行った試験は次のとおりである。
【００３２】
〔乾燥引張強度〕
ＪＩＳ  Ｐ  ８１１３（１９９８）の引張試験に従って測定した。試験片は縦・横方向ともに巾２５ｍｍ（±０．５ｍｍ）×長さ１５０ｍｍ程度に裁断したものを用いた。試験機は、ミネベア株式会社製ロードセル引張り試験機ＴＧ−２００Ｎを用いた。つかみ間隔は１００ｍｍに設定した。測定は、試験片の両端を試験機のつかみに締め付け、紙片を上下方向に引張り荷重をかけ、紙が破断する時の指示値（デジタル値）を読み取る手順で行った。引張速度は１００ｍｍ／ｍｉｎとした。縦方向、横方向ともに各々５組の試料を用意して各５回ずつ測定し、その測定値の平均を各方向の乾燥引張強度とした。（試料の調整は、ＪＩＳ  Ｐ  ８１１１（１９９８））なお、縦横比は、測定値から算出する。
【００３３】
〔耐摩耗試験〕
ＪＩＳ  Ｌ  １０９６  Ｅ法（２０１０）に規定されるマーチンデール法により測定した。実施例１、実施例２及び比較例１については、スパンボンド不織布面とパルプ繊維面とについて行い、表裏の繊維構成に差のない比較例２〜比較例９については一方面のみ行った。摩耗試験機は、グロッツ・ベッケルト製マーチンデール試験機を用いた。摩擦を加える素材は標準摩擦布、荷重は９Ｋｐａ、ＷＥＴ条件（３８ｍｍφの試験片を３００μLの水で全体を湿らす）、動きはリサージュとして行った。ＷＥＴ条件は、試料面を霧吹きで吹くことによる。
【００３４】
摩擦による色落ちについては、上記と同様の手順で、２０回摩擦を加えた際に、標準摩擦布に色移りが目視で確認できるか否かにより判断した。
【００３５】
〔吸水量〕
吸水量の測定は下記（１）〜（５）のとおりに行った。
（１）試験片の質量を電子天秤（Ａ＆Ｄ  ＨＲ３００等）により測定する。
（２）試験片よりも大きいトレイ（例えば、内寸：２１５ｍｍ×１６０ｍｍ）に、２０ｍｍ程度の深さとなるように、２５℃の水を入れる。
（３）試験片を、試験片以上の大きさの剛性のある平網（例えば、１２０ｍｍ×１２０ｍｍ、網目１５ｍｍ）の上に拡げて載せ、前記水を入れたトレイ内におろして、水面に接触するように試験片を浸水させる。
（４）試験片の表面にまで十分に水が浸みこんだら、平網を水面より真上に上げ、ピンセットにより試験片の角を摘み、そのまま３０秒静止する。
（５）３０秒後に吸水した試験片の質量を電子天秤により測定し、下記式により１ｍ2当たりの吸水量を算出する。
吸水量（ｇ／ｍ2）＝（（上記（４）で測定した吸水した試験片の質量）−（上記（１）で測定した試験片の質量））×１００（注：ｍ2に換算するため、１００倍する）
【００３６】
〔吸油量〕
吸油量の測定は下記（１）〜（５）のとおりとした。
（１）試験片の質量を電子天秤（Ａ＆Ｄ  ＨＲ３００等）により測定する。
（２）試験片よりも大きいトレイ（例えば、内寸：２１５ｍｍ×１６０ｍｍ）に、２０ｍｍ程度の深さとなるように、２５℃のサラダ油（日清サラダ油：日清オイリオグループ株式会社製）を入れる。
（３）試験片を、試験片以上の大きさの剛性のある平網（例えば、１２０ｍｍ×１２０ｍｍ、網目３０ｍｍ）の上に拡げて載せ、前記サラダ油を入れたトレイ内におろして、油面に接触するように試験片を浸油させる。
（４）試験片の表面にまで十分にサラダ油が浸みこんだら、平網を油面より真上に上げ、そのまま３０秒静止した後、ピンセットにより試験片の角を摘み、予め秤量された測定容器に試験片を移す。このとき、平網を油面より上げて静止を開始してから測定容器に移すまで３０秒を超えないようにする。
（５）試験片が入った測定容器の質量を電子天秤により測定し、その測定値より測定容器の質量を差し引いて、吸油後の試験片の質量を算出する。そして、下記式により１ｍ2当たりの吸油量を算出する。
吸油量（ｇ／ｍ2）＝（（上記（４）で測定した吸油した試験片の質量）−（上記（１）で測定した試験片の質量））×１００（注：ｍ2に換算するため、１００倍する）
【００３７】
〔色泣き〕
染色堅ろう度を測る色泣き試験方法（大丸法）に基づいて次のようにして測定した。まず、各例に係る試験片を白布に縫い付けた試料、次亜塩素酸ナトリウム０．０２％溶液（表中「次亜」と表記）、アルコール７６％、洗剤に試験片の２ｃｍ分を浸漬する。２時間経過後、試料を引き上げて自然乾燥し、試験片から白布への汚染の程度を判定する。判定は、ＪＩＳ Ｌ ０８０１染色堅ろう度試験方法に基づいて、汚染用グレースケールにて判断する。なお、５級は、色泣きがない、４〜５級は、色泣きが僅かにある、４級以下は色泣きありを示す。
【００３８】
【表１】
2019063221.tif 000002
【００３９】
各試験の結果を見てみると、実施例１及び実施例２は、耐摩耗強度試験時における色落ちが発生していない。また、色泣きの試験においても実施例１及び実施例２は、５級の評価でまったく色泣きがない。対して、比較例２〜比較例８は、色落ちが発生し、また、色泣きの試験においても５級に満たない。
【００４０】
他方で、実施例１及び実施例２は、スパンボンド不織布面においては、非常に高い耐摩耗強度を有しており、パルプ繊維面における耐摩耗強度も、レーヨン１００％の単層の比較例６やレーヨン／ポリエステル混合の比較例７に比して高く、比較例８とほぼ同様であり、これらの従来例と同様に使用ができる。
【００４１】
すなわち、実施例１及び実施例２は、パルプ繊維と合成樹脂繊維との絡合がしっかりしたものとなっており、色落ち等の発生もなく、スパンボンド不織布面及びパルプ繊維面において十分な使用が可能で使い分けができる。
【００４２】
さらに、実施例と比較例とを比較してみると、実施例において縦方向及び横方向の乾燥引張強度が特段低いということもなく、また、吸水量や吸油量も十分に発現している。これらの結果からすると本発明の実施例は、吸液性と耐摩耗性に優れ、表裏での使い分けがしやすく、また色落ちがし難い不織布ダスターとなっている。